(57)【要約】【課題】色素増感型太陽電池及び色素増感太陽電池モジュールを安価に作製することを課題とする。【解決手段】第一支持体と第二支持体間に、第一導電層、色素を吸着させた多孔性光電変換層、キャリア輸送層及び第二導電層を順次備え、前記４つの層は、第一導電層と第二導電層を結ぶキャリア移動方向が第一支持体面と平行になるように、並列して配置された構造を有することを特徴とする色素増感型太陽電池により上記課題を解決する。【選択図】図１
2005190827.tif 000002
【特許請求の範囲】
【請求項１】
第一支持体と第二支持体間に、第一導電層、色素を吸着させた多孔性光電変換層、キャリア輸送層及び第二導電層を順次備え、前記４つの層は、第一導電層と第二導電層を結ぶキャリア移動方向が第一支持体面と平行になるように、並列して配置された構造を有することを特徴とする色素増感型太陽電池。
【請求項２】
前記第一導電層の一部が、第二支持体と多孔性光電変換層の間に延在していることを特徴とする請求項１に記載の色素増感型太陽電池。
【請求項３】
前記第二導電層が、集電体と触媒層から構成されていることを特徴とする請求項１又は２に記載の色素増感型太陽電池。
【請求項４】
前記触媒層が少なくとも白金、カーボン又は導電性高分子を含むことを特徴する請求項３に記載の色素増感型太陽電池。
【請求項５】
請求項１〜４のいずれか１つに記載の色素増感型太陽電池を複数個配置した色素増感型太陽電池モジュールであって、色素増感型太陽電池の第一導電層と、それに隣接する他の色素増感型太陽電池の第二導電層とを接触させることにより、色素増感型太陽電池を直列接続させて集積化させたことを特徴とする色素増感型太陽電池モジュール。
【請求項６】
色素増感型太陽電池の第一導電層と、それに隣接する他の色素増感型太陽電池の第二導電層を構成する集電体が同一材料及び／又は同一工程にて作製されたことを特徴とする請求項５に記載の色素増感型太陽電池モジュール。
【請求項７】
直列接続させた色素増感型太陽電池を複数群有し、隣接する色素増感型太陽電池群の端部の第一導電層同士を接触させ、かつ隣接する色素増感型太陽電池群の端部の第二導電層同士を接触させることにより、色素増感太陽電池を直並列接続させて集積化させたことを特徴とする請求項５又は６に記載の色素増感型太陽電池モジュール。
【請求項８】
請求項１〜４のいずれか１つに記載の色素増感型太陽電池を複数個配置した色素増感型太陽電池モジュールであって、隣接する色素増感型太陽電池の第一導電層同士を接触させ、かつ隣接する色素増感太陽電池の第二導電層同士を接触させることにより、色素増感太陽電池を並列接続させて集積化させたことを特徴とする色素増感型太陽電池モジュール。
【発明の詳細な説明】
【技術分野】
【０００１】
本発明は、色素増感型太陽電池及び色素増感型太陽電池モジュールに関する。更に詳しくは、本発明は、特定の集積構造を有する色素増感型太陽電池及び色素増感型太陽電池モジュールに関するものである。
【背景技術】
【０００２】
近年、化石燃料に代るエネルギー源として太陽光を電力に変換できる太陽電池が注目されている。
【０００３】
現在、一部実用化されている太陽電池としては、結晶系シリコン基板を用いた太陽電池及び薄膜シリコン太陽電池がある。しかし、前者ではシリコン基板の作製コストが高いことが課題となっている。後者は多種の薄膜シリコン製造用ガスや複雑な装置を用いる必要があり、また、高価な透明導電膜付きガラスを必要とする等、製造コストや材料コストが高いことが課題となっている。
【０００４】
そのため、いずれの太陽電池においても光電変換の高効率化により、発電出力当たりのコストを低減する努力が続けられているが、未だ、上記課題を充分解決するには至っていない。
【０００５】
特許第２６６４１９４号公報（特許文献１）では、新しいタイプの太陽電池として、金属錯体の光誘起電子移動を応用した湿式太陽電池を提案している。
【０００６】
この湿式太陽電池は、２枚のガラス基板（透明導電膜付きガラスと対向電極）にそれぞれ形成された電極間に、光電変換材料と、電解質材料を用いて光電変換層を挟んだ構成を有している。
【０００７】
この光電変換材料は、光増感色素を吸着させることで、可視光領域に吸収スペクトルを持つようになる。この太陽電池においては、光電変換層に光が照射されると電子が発生し、電子は外部電気回路を通って対向する電極に移動する。電極に移動した電子は、電解質中のイオンによって運ばれ光電変換材料側にもどる。このようにして電気エネルギーを取り出すことができる。
【０００８】
また、国際公開第ＷＯ９７／１６８３８号（特許文献２）では、この動作原理を基本に、複数の色素増感型太陽電池を直列接続した色素増感型太陽電池モジュールを提案している。
具体的には、個々の色素増感型太陽電池は、短冊形にパターニングした透明導電膜（電極）を形成したガラス基板上に、酸化チタン層、絶縁性多孔質層及び対極を順次積層した構造を有している。また、１つの色素増感型太陽電池の導電層を、隣接する色素増感型太陽電池と対極を接触するように配置することで、色素増感型太陽電池が直列接続されている。
【０００９】
【特許文献１】特許第２６６４１９４号公報
【特許文献２】国際公開第ＷＯ９７／１６８３８号パンフレット
【発明の開示】
【発明が解決しようとする課題】
【００１０】
上記のとおり、特許第２６６４１９４号公報の色素増感型太陽電池の基本構造は、透明導電膜付きガラス上に酸化チタン等の多孔性光電変換層を形成し、その多孔性光電変換層に増感色素を吸着させた基板と、別の透明導電膜付きガラス上に白金を成膜した基板の２枚を一定間隔に保持し、その間に電解液を注入することで単一セルを作製したものである。
【００１１】
したがって、この技術によれば、少なくとも１枚以上の透明導電膜付きガラスを使用する構造となっている。
【００１２】
また、図６に示すＷＯ９７／１６８３８号の色素増感型太陽電池モジュールは、特許第２６６４１９４号公報の単一セル構造に、アモルファスシリコン太陽電池モジュールに適応させる直列接続方法を用いることにより作製された色素増感型太陽電池モジュールである。図６中、６１は透明基板、６２は透明導電膜、６３は多孔性光電変換層、６４は多孔性絶縁層、６５は導電層、６６は絶縁層、６７は電気絶縁性液体密閉用トップカバー、６８及び６９は端子を意味する。
【００１３】
したがって、基本的には、透明導電膜付きガラスを使用し、更には、透明導電膜を分離するためにレーザースクライブ装置を用いる技術である。
【００１４】
上記のように、いずれの色素増感型太陽電池においても、受光面側の電極にはインジウム−スズ複合酸化物（以下、ＩＴＯという）や酸化スズ（ＳｎＯ2）等の透明導電膜付きガラスを使用している。
【００１５】
しかしながら、この透明導電膜付きガラス基板は、それ自体が高価であり、加えて、これらを加工する機械装置類（スクライブ用レーザ）も高価な装置であるため、これらを用いた色素増感型太陽電池の作製コストは高くなるという課題は、依然として解決されていない。
【課題を解決するための手段】
【００１６】
本発明者らは、上記のような課題に対処すべく鋭意研究した結果、支持体と多孔性光電変換層の間に透明導電膜を形成することなく、また、レーザースクライブのような高価な装置を用いない構造を見出すことで、本発明を完成するに至った。
【００１７】
かくして本発明によれば、第一支持体と第二支持体間に、第一導電層、色素を吸着させた多孔性光電変換層、キャリア輸送層及び第二導電層を順次備え、前記４つの層は、第一導電層と第二導電層を結ぶキャリア移動方向が第一支持体面と平行になるように、並列して配置された構造を有することを特徴とする色素増感型太陽電池が提供される。
【００１８】
また、本発明によれば、上記色素増感型太陽電池を複数個配置した色素増感型太陽電池モジュールであって、色素増感型太陽電池の第一導電層と、それに隣接する他の色素増感型太陽電池の第二導電層とを接触させることにより、色素増感型太陽電池を直列接続させて集積化させたことを特徴とする色素増感型太陽電池モジュールが提供される。
【００１９】
更に、本発明によれば、上記色素増感型太陽電池を複数個配置した色素増感型太陽電池モジュールであって、隣接する色素増感型太陽電池の第一導電層同士を接触させ、かつ、隣接する色素増感太陽電池の第二導電層同士を接触させることにより、色素増感太陽電池を並列接続させて集積化させたことを特徴とする色素増感型太陽電池モジュールが提供される。
【発明の効果】
【００２０】
本発明によれば、従来よりも安価なコストで色素増感型太陽電池及び色素増感太陽電池モジュールが作製できる。
【発明を実施するための最良の形態】
【００２１】
本発明の色素増感型太陽電池（以下、単に太陽電池と称する）は、第一支持体と第二支持体間に、第一導電層、色素を吸着させた多孔性光電変換層、キャリア輸送層及び第二導電層を順次備えた構造からなる。更に、本発明では、第一導電層、多孔性光電変換層、キャリア輸送層及び第二導電層は、第一導電層と第二導電層を結ぶキャリア移動方向が第一支持体面と平行（略平行）になるように、並列して配置された構造を有することを特徴としている。
【００２２】
以下、本発明の太陽電池をその構成要素ごとに説明する。
第一支持体は、多孔性光電変換層を、製造から製品使用段階まで、機能的に支持することのできる基板であり、光透過性を有し、かつ耐熱性の高い材料からなるものが好適である。ただし、第一支持体は、少なくとも後述の色素に実効的な感度を有する波長の光を、実質的に透過するものであればよく、必ずしも全ての光に対して透過性を有することは要求されない。
【００２３】
第一支持体の材料としては、例えば、ソーダガラス、溶融石英ガラス、結晶石英ガラス等のガラス、可撓性フィルム又はシート等の耐熱性樹脂が挙げられる。
【００２４】
また、第一支持体は、０．２〜５ｍｍ程度の厚さで、２５０℃以上の耐熱性を有するのが好ましい。
【００２５】
可撓性フィルム又はシート（以下、単にフィルムと略称する）は、例えば、ポリエステル、ＰＥＴ、ポリアクリル、ポリイミド、ポリテトラフルオロエチレン、ポリエチレン、ポリプロピレン、ポリスチレン等のフィルムが挙げられ、このうち、長期耐候性のあるフィルムであることが好ましい。
【００２６】
中でも第一支持体は、導電層の形成時において２００℃前後の高温下で加熱処理される場合があることから、この温度で耐熱性を有するポリイミドフィルムやポリテトラフルオロエチレンフィルムであることが好ましい。
【００２７】
更に、第一支持体は、完成した太陽電池を他の構造体に取り付けるときに利用することも可能である。例えば、ガラスのような支持体を用いる際には、支持体周辺部を、金属加工部品と螺子を用いて他の構造体に容易に取り付けることができる。
【００２８】
第二支持体は、特に限定されない。具体的には、第一支持体材料と同様な支持体材料を使用することができ、更に、第二支持体を形成した後に焼成工程を経ない場合は、第二支持体は耐熱性が低くてもよい。第一支持体側を太陽電池の受光面とする場合は、第二支持体は不透明であってもよい。また、この場合、入射光を効率よく変換するために、第二支持体は、金属等の入射光を反射できる材料からなることが好ましい。
【００２９】
更にまた、太陽電池を軽量化するためには、第一支持体及び／又は第二支持体に、フィルムを用いることが望ましく、太陽電池の長寿命化を図るための防湿性維持・強化の観点から、例えば、ＰＥＴとアルミニウムの積層フィルムであることが更に好ましい。
【００３０】
第一支持体及び／又は第二支持体がフィルムであるときは、ラミネーション法等を用いることにより、第一導電層、多孔性光電変換層、キャリア輸送層、第二導電層を、相対する第一支持体及び／又は第二支持体と密着させて、第一支持体と第二支持体間に封入させることが可能となり、不要な空隙を少なくすることができる。
【００３１】
第一導電層は、第一支持体上に、多孔性光電変換層と少なくとも一部接する形で形成される。この場合、第一導電層の一部が第二支持体と多孔性光電変換層との間に延在している構造であってもよい。第二導電層は、第一支持体上に、キャリア輸送層と少なくとも一部接する形で形成される。
【００３２】
第一導電層及び第二導電層を形成する材料としては、例えば、フッ素がドープされた酸化スズ、ＩＴＯ、ボロン、ガリウム又はアルミニウムがドープされた酸化亜鉛、ニオブがドープされた酸化チタン等の透明導電性金属酸化物、金、銀、アルミニウム、インジウム、白金、カーボン（カーボンブラック、グラファイト、ガラス炭素、アモルファス炭素、ハードカーボン、ソフトカーボン、カーボンホイスカー、カーボンナノチューブ、フラーレン）等が挙げられる。これらの材料は、１又は２以上を組合せてもよい。
【００３３】
また、第二導電層は、集電体と触媒層とからなっていてもよい。集電体を形成する材料として、上記の第一導電層及び第二導電層を形成する材料を１又は２以上組合せて用いることができる。
【００３４】
更に、触媒層を形成する材料は、白金、カーボン（カーボンブラック、グラファイト、ガラス炭素、アモルファス炭素、ハードカーボン、ソフトカーボン、カーボンホイスカー、カーボンナノチューブ、フラーレン）、又は、これらの組合せであることが好ましい。また、この触媒層を形成する材料には、ポリエチレンジオキシチオフェン（ＰＥＤＯＴ）等の導電性高分子材料を選択してもよい。
この触媒層は、酸化還元反応を促進させるために設けられる。
【００３５】
更に、第一導電層及び第二導電層の光透過性は特に限定はされず、透明でも、不透明であってもよい。
多孔性光電変換層は、半導体層とそれに吸着した色素とからなる。
【００３６】
半導体層を構成する材料としては、酸化チタン、酸化亜鉛、酸化タングステン、チタン酸バリウム、チタン酸ストロンチウム、硫化カドミウム等の公知の半導体が挙げられる。これら材料は、１又は２以上を組合せてもよい。なかでも、変換効率、安定性、安全性の点から酸化チタン又は酸化亜鉛であることが好ましい。
【００３７】
上記の半導体粒子の平均粒径は、市販されているもののうち、例えば、１ｎｍ〜５００ｎｍ程度の平均粒径を有する単一又は化合物半導体の粒子等が適当である。本発明において用いる半導体粒子の平均粒径は、ＳＥＭ観察により測定した値である。
【００３８】
多孔性光電変換層は、粒子状、膜状等種々な形態の半導体層に色素を吸着させた層を用いることができる。この内、変換効率を高めるためには、膜状であることが望ましい。
【００３９】
膜状の半導体層を基板上に形成する手法としては、公知の種々の手法を使用することができる。
具体的には、スクリーン印刷、インクジェット、ディスペンサー等の基板上に半導体粒子を含有する懸濁液を塗布・焼成する手法等が挙げられる。この内、厚膜化や製造コストの低減を図るには、上記半導体粒子の懸濁液を用いたスクリーン印刷法が好ましい。
【００４０】
半導体層の膜厚は、特に限定されるものではないが、透過性、変換効率等の観点から、０．５〜２０μｍ程度であることが好ましい。
【００４１】
更に、変換効率を向上させるためには、後述する色素を、半導体層により多く吸着させることが必要であることから、膜状の半導体層は比表面積が大きなものが好ましく、具体的には、１０ｍ2／ｇ〜２００ｍ2／ｇ程度であることが好ましい。なお、本発明において、比表面積とは、ＢＥＴ吸着法により測定した値をいう。
【００４２】
また、この半導体粒子を懸濁するための溶媒は、エチレングリコールモノメチルエーテル等のグライム系溶媒、イソプロピルアルコール等のアルコール系溶媒、イソプロピルアルコール／トルエン等の混合溶媒、水等が挙げられる。
【００４３】
上記の半導体層の乾燥及び焼成は、使用する基板や半導体粒子の種類により、温度、時間、雰囲気等を適宜調整することが必要になる。
【００４４】
例えば、大気下又は不活性ガス雰囲気下において、５０〜８００℃程度の範囲内で、１０秒〜１２時間の乾燥及び焼成を行うことができる。
この乾燥及び焼成は、単一の温度で１回又は温度を変化させて２回以上行ってもよい。
【００４５】
半導体層に吸着して光増感剤として機能する色素としては、種々の領域の可視光及び／また赤外光を吸収し、かつ半導体層に色素を強固に吸着させるために、色素分子中にカルボン酸基、カルボン酸無水基、アルコキシ基、ヒドロキシル基、ヒドロキシアルキル基、スルホン酸基、エステル基、メルカプト基、ホスホニル基等のインターロック基を有するものが好ましい。中でも特に、カルボン酸基及びカルボン酸無水基を有するものがより好ましい。
【００４６】
なお、インターロック基は、励起状態の色素と半導体層の導電帯間の電子移動を容易にする電気的結合機能を有するものである。
【００４７】
これらインターロック基を含有する色素として、例えば、ルテニウム金属錯体系色素、アゾ系色素、キノン系色素、キノンイミン系色素、キナクリドン系色素、スクアリリウム系色素、シアニン系色素、メロシアニン系色素、トリフェニルメタン系色素、キサンテン系色素、ポリフィリン系色素、フタロシアニン系色素、ベリレン系色素、インジゴ系色素、ナフタロシアニン系色素等が挙げられる。
【００４８】
半導体層に色素を吸着させる方法として、例えば、支持体上に形成された半導体層を、色素を溶解した溶液（色素吸着用溶液）に、必要時間浸漬する方法が挙げられる。
【００４９】
色素を溶解させる溶媒としては、色素を溶解するものであればよく、例えば、エタノールのようなアルコール類、アセトンのようなケトン類、ジエチルエーテル、テトラヒドロフラン等のエーテル類、アセトニトリルのような窒素化合物類、クロロホルムのようなハロゲン化脂肪族炭化水素、ヘキサンのような脂肪族炭化水素、ベンゼンのような芳香族炭化水素、酢酸エチルのようなエステル類、水等が挙げられる。また、これらの溶剤は２以上混合して用いることもできる。
【００５０】
溶液中の色素濃度は、使用する色素及び溶剤の種類により、必要に応じて適宜調整することができるが、吸着機能を向上させるためには高濃度であることが好ましく、例えば、５×１０-4モル／リットル以上であることが好ましい。
【００５１】
多孔性光電変換層と第二導電層との間に配置するキャリア輸送層は、電子、ホール、イオンを輸送できる導電性材料から構成される。
【００５２】
例えば、ポリカルバゾールのようなホール輸送材、テトラニトロフロオルレノンのような電子輸送材、ポリロールのような導電性ポリマー、液体電解質、高分子電解質等のイオン導電体、ヨウ化銅、チオシアン酸銅等のｐ型半導体が挙げられる。
【００５３】
上記の導電性材料の中でも、導電効率の高いイオン導電体が好ましく、酸化還元性電解質を含む液体電解質であることが特に好ましい。
【００５４】
このような酸化還元性電解質としては、一般に電池や太陽電池等において使用することができるものであれば特に限定されない。
【００５５】
具体的には、ＬｉＩ、ＮａＩ、ＫＩ、ＣａＩ2等の金属ヨウ化物とヨウ素の組合せ及びＬｉＢｒ、ＮａＢｒ、ＫＢｒ、ＣａＢｒ2等の金属臭化物と臭素の組合せであることが好ましく、この中でも特に、高効率の電解性を有するＬｉＩとヨウ素の組合せであることが好ましい。
【００５６】
また、これに用いる溶剤としては、プロピレンカーボネートのようなカーボネート化合物、アセトニトリルのようなニトリル化合物、エタノールのようなアルコール類のほか、水や非プロトン極性物質等が挙げられるが、その中でも、イオン伝導の観点から、カーボネート化合物やニトリル化合物が好ましい。これらの溶剤は２以上を混合して用いることもできる。
【００５７】
酸化還元性電解質の濃度としては、０．０１〜１．５モル／リットルの範囲が挙げられるが、この中でも、０．０１〜０．７モル／リットルであることが好ましい。
【００５８】
更に、本発明によれば、上記太陽電池を直列及び／又は並列に接続して集積化させた太陽電池モジュールが提供される。本発明では、上記のような構成の太陽電池を集積化することにより、高電圧の出力を必要とする太陽電池モジュールにも適用可能となる。また、太陽電池を構成する部材に、所望の波長の光を透過する部材を使用することで、シースルー型太陽電池モジュールも提供することができる。更に、様々な目的に応じた太陽電池モジュールを安価なコストで提供することができる。
【００５９】
具体的には、
（１）太陽電池の第一導電層と、それに隣接する他の太陽電池の第二導電層とを接触させることにより、太陽電池を直列接続させて集積化させた太陽電池モジュール、
（２）直列接続させた太陽電池を複数群有し、隣接する太陽電池群の端部の第一導電層同士を接触させ、かつ隣接する太陽電池群の端部の第二導電層同士を接触させることにより、色素増感太陽電池を直並列接続させて集積化させた太陽電池モジュール、
（３）隣接する太陽電池の第一導電層同士を接触させ、かつ、隣接する色素増感太陽電池の第二導電層同士を接触させることにより、色素増感太陽電池を並列接続させて集積化させた太陽電池モジュール
が挙げられる。
【００６０】
ここで、（１）の場合、太陽電池の第一導電層と、それに隣接する他の太陽電池の第二導電層を構成する集電体を同一材料及び／又は同一工程にて作製することが好ましい。この方法によれば、第一導電層と集電体を、より容易に作製できる。
【００６１】
本発明による太陽電池及び太陽電池モジュールを以下の実施の形態により、更に具体的に説明するが、本発明は、これらの実施の形態によって限定されるものではない。
【００６２】
（実施の形態１）：太陽電池の作製例
図１に太陽電池の概略断面図の一例を示す。
図中１は第一支持体、２は第一導電層、３は多孔性光電変換層、４はキャリア輸送層、５は触媒層、６は集電体（触媒層と集電体を合わせて第二導電層７という）、８は第二支持体である。
【００６３】
第一支持体１は、厚さ１ｍｍ程度で、４５０℃以上の耐熱性を有するガラス基板である。
【００６４】
金属酸化物である酸化チタン（ＴｉＯ2）粉末に溶媒、バインダーを混錬してスラリー状あるいはペースト状とし、これを、別途パターン形成したスクリーン版を用いて、第一支持体１の所定の位置にスクリーン印刷を施し、半導体層の前駆体層を形成した。その後、前駆体層のレベリングを行った後、８０℃のオーブン中で乾燥させた。
【００６５】
具体的には、下記の手法により作製した酸化チタンペーストを用いて、スクリーン印刷機（ニューロング精密工業社製ＬＳ−１５０）にて前駆体層を形成した。
【００６６】
すなわち、酸化チタン粒子の作製方法として、チタンイソプロポキシド（キシダ化学社製）１２５ｍｌを０．１Ｍの硝酸水溶液（キシダ化学社製）７５０ｍｌに滴下して加水分解させ、８０℃で８時間加熱することにより、ゾル液を作製した。
【００６７】
その後、チタン製オートクレーブにて２３０℃で１１時間、粒子成長させ、超音波分散を３０分間行うことにより、平均一次粒径１５ｎｍの酸化チタン粒子を含むコロイド溶液を作製した。（この工程にて作製された酸化チタン粒子を酸化チタンＡとする。）
更に、そのコロイド溶液をエバポレーターにて、酸化チタンが１５ｗｔ％の濃度になるまで緩やかに濃縮を行い、市販の酸化チタン粒子（酸化チタンＢ）（日本アエロジル社製、商品名Ｐ−２５、アナターゼ型：ルチル型（７：３）混合、平均一次粒径２０ｎｍ）を添加し、コロイド溶液の２倍のエタノールを加え、５０００ｒｐｍにて遠心分離を行った。
【００６８】
この工程により作製した酸化チタン粒子をエタノールで洗浄した後、エチルセルロース（キシダ化学社製）とテルピネオール（キシダ化学社製）を無水エタノール中に溶解させた溶液を加え、攪拌することにより酸化チタン粒子を溶液中に分散させた。
【００６９】
その後、４０ｍｂａｒの真空下において、温度５０℃にてエタノールを蒸発させて酸化チタンペーストを作製した。
【００７０】
なお、最終的な組成として、酸化チタン固体濃度２０ｗｔ％、エチルセルロース１０ｗｔ％、テルピネオール６４ｗｔ％となるように濃度調製した。
【００７１】
次に、前駆体層の形成方法と同様にして、第一導電層２及び第二導電層を構成する集電体６の前駆体層を、ＩＴＯペーストを用いて形成した後、５００℃の空気中で焼成することにより、半導体層、第一導電層２、第二導電層７を構成する集電体６を焼結した。
その後、第二導電層７を構成する触媒層５は、カーボンペーストを用いてスクリーン印刷によってペースト層を形成し、ペースト層を約１００℃で乾燥させることで得た。
【００７２】
第一導電層２及び第二導電層７を構成する集電体６の形成に用いたＩＴＯペーストは、住友大阪セメント社製のＩＴＯペーストを使用し、第二導電層７を構成する触媒層５のカーボンペーストは、以下の方法にて作製したものを使用した。
【００７３】
カーボン粒子であるライオン社製「ケッチェンブラックＥＣ」（商品名）、バインダーであるエチルセルロース、及び、溶媒であるｎ−メチル−２−ピロリドンをそれぞれ混合することにより、カーボンペーストを調製した。重量混合比はカーボン４０％、バインダー濃度４０％、溶媒２０％とし、混煉機による分散時間を２時間とした。
また、上記のカーボン粒子のほかに白金等を用いてもよい。
【００７４】
更に、触媒層として、ＰＥＤＯＴ等の導電性高分子材料を用いてもよく、またこれらの混合物であっても問題はない。ここで、白金等は、スパッタリングや蒸着等の気相法によって作製してもよい。
【００７５】
第一導電層２、半導体層、第二導電層７の各層の厚み（図１中のＸ）は約２０μｍ程度とし、各層のキャリア輸送方向に対する幅（図１中のＡ、Ｂ、Ｃ、Ｄ、Ｅ）はそれぞれ、０．１ｍｍ、１．０ｍｍ、０．１ｍｍ、０．１ｍｍ、０．１ｍｍとした。
【００７６】
本発明の太陽電池のキャリア輸送方向は、ＡからＥ（もしくはＥからＡ）であるため、各層の幅は極端に大きくすると抵抗が大きくなるという問題がある。
【００７７】
次に、このようにして得られた半製品を、色素溶液中に浸漬し、約２時間、還流することにより色素を半導体層に吸着させることで多孔性光電変換層３を得た。
具体的には、色素は、下記（１）の化学構造を有するルテニウム色素（Ｓｏｌａｒｏｎｉｘ社製、商品名Ｒｕｔｈｅｎｉｕｍ５３５−ｂｉｓＴＢＡ）を用いた。
【化１】
2005190827.tif 000003
このルテニウム色素を、アセトニトリルとｎ−ブタノールエタノールを体積比１：１で混合した溶媒に、色素濃度４×１０-4モル／リットルで溶解させて吸着用色素溶液とした。この吸着用色素溶液及び半製品（各部材が形成された第一支持体）を容器に入れ、約３０分間還流させることにより色素を半導体層に吸着させた。
【００７８】
その後、上記の色素を吸着させた半製品を、無水エタノールで洗浄し、約６０℃で約２０分間乾燥させた。
更にその後、キャリア輸送層４である高分子電解質形成用の前駆体を全体に注入した。
【００７９】
続いて、第二支持体８として、ＰＥＴ−アルミニウム−ＰＥＴの積層フィルムを所定の場所に配置し、約９０℃で２時間、架橋重合させることにより、キャリア輸送層４である高分子電解質を形成させ、太陽電池を得た。
【００８０】
高分子電解質中の電解液は、γ−ブチロラクトン（キシダ化学社製）とエチレンカーボネート（キシダ化学社製）の混合溶媒（混合比は、γ−ブチロラクトン：エチレンカーボネート＝７：３（容積比））に、ジメチルプロピルイミダゾリウムアイオダイド０．６モル／リットル、リチウムアイオダイド０．１モル／リットル、ヨウ素０．１モル／リットルを溶解させたものを用いた。
【００８１】
高分子材料は、下記の合成方法１により得られた化合物Ａと、ジエチルトルエンジアミン（化合物Ｂ）を用い、その混合比を、化合物Ａ：化合物Ｂ＝１３：１（重量比）とした。
【００８２】
（合成方法１）
反応容器中にポリテトラメチレングリコール（三菱化成工業社製、商品名ＰＴＭＧ２０００）１００重量部に対して、トリレンジイソシアネート１８重量部と触媒としてのジブチルチンジラウレート０．０５重量部を加え、８０℃で反応を行い、分子量２３５０の化合物Ａを作製した。
【００８３】
（実施の形態２）：太陽電池モジュールの作製例
図２は、太陽電池モジュールの概略断面図の一例を示す。
図２の太陽電池モジュールは、３つの単位セルが、第一支持体２０１と第二支持体２０７とに挟持・集積化して構成されている。
【００８４】
第１の単位セルは、第一支持体２０１上に、第一導電層２１２、多孔性光電変換層２１３、キャリア輸送層２１４、及び第二導電層を構成する触媒層２１５からなっている。
【００８５】
第２の単位セルは、第一支持体２０１上に、第一導電層２２２、多孔性光電変換層２２３、キャリア輸送層２２４、及び第二導電層を構成する触媒層２２５からなっている。
【００８６】
第３の単位セルは、第一支持体２０１上に、第一導電層２３２、多孔性光電変換層２３３、キャリア輸送層２３４、第二導電層を構成する触媒層２３５、及び第二導電層である集電体２３６からなっている。
【００８７】
なお、第１の単位セルの集電体は、第２の単位セルの第一導電層、第２の単位セルの集電体は第３の単位セルの第一導電層と同一としている。
【００８８】
また、各単位セルの各層の厚み及び幅は、実施の形態１で記載した形状と同等なものでよい。
【００８９】
一般的に太陽電池モジュールの光電変換効率を算出するには、電極部の面積を含めた太陽電池モジュール面積が用いられる。そのため、第一導電層と第二導電層それぞれの第一支持体の接触面積（図１のＡ、及びＤとＥ）は小さいほどよい。
【００９０】
各単位セルの各層の厚み及び幅は、スクリーン印刷法や蒸着法等の製膜工程によって制限されるが、製造コストを考慮すると安価な製造方法であることが好ましい。
【００９１】
例えば、スクリーン印刷法を用いれば、用いる材料の粘性係数にもよるが、比較的安価に５０μｍ程度の厚さの成膜が可能である。
【００９２】
以下に、太陽電池及び太陽電池モジュールを実施例により具体的に説明するが、以下の実施例は単なる例示であり、この方法以外にも当該分野で公知の方法を採用することができる。なお、以下の実施例及び比較例において、特に説明を加えない場合は、実施の形態１及び２の条件を用いて太陽電池及び太陽電池モジュールが作製される。
【実施例】
【００９３】
（実施例１）
第一支持体として、１ｃｍ×４ｃｍ×１ｍｍのガラス基板上に、スクリーン印刷機により、酸化チタンペースト（酸化チタンＡに対して酸化チタンＢを１０ｗｔ％添加したもの）を１ｍｍ（図１中Ｂ）×３ｃｍ、膜厚１５μｍとなるように多孔性光電変換層３形成用のペースト層を形成した。その後、ペースト層にレベリングを行った後、８０℃で３０分乾燥を行った。
【００９４】
続いて、ＩＴＯペーストを用いて第一導電層２と第二導電層を構成する集電体６形成用のペースト層を、キャリア輸送層形成用の幅（図１中Ｃ）が０．１ｍｍになるように、それぞれ０．１ｍｍ（図１中Ａ、Ｅ）×３ｃｍ、膜厚が１５μｍとなるようにスクリーン印刷により形成し、約８０℃で３０分乾燥を行った。
【００９５】
その後、約５００℃、１．５時間、酸素雰囲気中で各ペースト層を同時に焼成させることにより、多孔性光電変換層３形成用の半導体層、第一導電層２、及び第二導電層を構成する集電体６をそれぞれ形成した。
【００９６】
次に、第二導電層を構成する触媒層５を、０．１ｍｍ（図１中Ｄ）×３ｃｍ、膜厚が１５μｍとなるようにカーボンペーストをスクリーン印刷で塗布し、約１００℃で３０分乾燥させることにより形成した。
【００９７】
次に、半導体層に色素を吸着させて多孔性光電変換層３を形成した後、キャリア輸送層４である電解質を多孔性光電変換層３と触媒層５の間に形成し、続いて、ＰＥＴ−アルミニウム−ＰＥＴの積層構造を持つ第２支持体８を配置することにより、太陽電池を作製した。この電解質は多孔性光電変換層中にも含浸される。
【００９８】
上記の工程にて作製された太陽電池をＡＭ１．５の擬似太陽光照射下で動作特性を測定した結果、短絡電流密度１２．０ｍＡ／ｃｍ2、開放電圧値０．７Ｖ、ＦＦ０．６５、変換効率５．５％であった。
【００９９】
（実施例２）
第１支持体として、２．５ｃｍ×４ｃｍ×１ｍｍのガラス基板上に、スクリーン印刷機により、酸化チタンペースト（酸化チタンＡに対して酸化チタンＢを１０ｗｔ％添加したもの）を１ｍｍ×３ｃｍ、膜厚１５μｍとなるように多孔性光電変換層２１３、２２３、２３３形成用のペースト層を形成した。その後、各ペースト層のレベリングを行った後、８０℃で３０分乾燥した。
【０１００】
次に、スクリーン印刷機により、ＩＴＯペーストを０．１ｍｍ×３ｃｍ、膜厚１５μｍとなるように第一導電層２１２、２２２、２３２と第二導電層を構成する集電体２３６形成用のペースト層を形成した。その後、各ペースト層のレベリングを行ってから、８０℃で３０分乾燥させ、約５００℃、１．５時間、酸素雰囲気中で焼成させることにより、上記各光電変換層形成用の半導体層と各導電層及び集電体２３６を形成した。
【０１０１】
次に、第二導電層を構成する触媒層２１５、２２５、２３５を、０．１ｍｍ×３ｃｍ、膜厚は１５μｍとなるようにカーボンペーストをスクリーン印刷で塗布し、約１００℃で３０分乾燥させることにより形成した。
【０１０２】
次に、それぞれの半導体層に色素を吸着させて多孔性光電変換層を形成した後、各キャリア輸送層２１４、２２４、２３４の電解質を、それぞれの多孔性光電変換層と触媒層の間に形成し、続いて、ＰＥＴ−アルミニウム−ＰＥＴの積層構造を持つ第二支持体２０７を配置することにより、太陽電池モジュールを作製した。この電解質は多孔性光電変換層中にも含浸される。
【０１０３】
上記の工程によって作製した太陽電池を、実施例１同様に、ＡＭ１．５の擬似太陽光照射下で動作特性を測定した結果、短絡電流密度１１．５ｍＡ／ｃｍ2、開放電圧値２．０７Ｖ、ＦＦ０．６３、変換効率５．０％であった。
【０１０４】
（実施例３）
第二導電層を構成する触媒層に白金を用いたこと以外は、実施例２に準じて作製した。ただし、白金による触媒層の形成方法は、スパッタリング法によった。上記の工程によって作製した太陽電池モジュールを、実施例１同様、ＡＭ１．５の擬似太陽光照射下で動作特性を測定した結果、短絡電流密度１２．１ｍＡ／ｃｍ2、開放電圧値２．１３Ｖ、ＦＦ０．６４、変換効率５．５％であった。
【０１０５】
（実施例４）
第二導電層を構成する触媒層に導電性高分子材料ＰＥＤＯＴ−ＯＴｓを用いたこと以外は、実施例２に準じて作製した。なお、ＰＥＤＯＴ−ＯＴｓは、Ｂａｙｅｒ社製ＢａｙｔｒｏｎＭ−Ｖ２とＢａｙｅｒ社製ＢａｙｔｒｏｎＣＢ−４０を体積１：４で混合し、１００℃で１時間重合し、その後、ｐ−トルエンスルホン酸で洗浄することにより作製した。また、この触媒層の形成方法は、ドクターブレード法によった。
【０１０６】
上記の工程によって作製した太陽電池モジュールを、実施例１同様、ＡＭ１．５の擬似太陽光照射下で動作特性を測定した結果、短絡電流密度９．９ｍＡ／ｃｍ2、開放電圧値２．０１Ｖ、ＦＦ０．６１、変換効率４．０％であった。
【０１０７】
（実施例５）
第一導電層と多孔性光電変換層の接触部分を図３に記載のように、それぞれの第一導電層３１２、３２２、３３２の一部が第二支持体３０７とそれぞれの多孔性光電変換層３１３、３２３、３３３の間に延在した構造としたこと以外は、実施例２に準じて作製した。
【０１０８】
上記の工程によって作製した太陽電池モジュールを、実施例１同様、ＡＭ１．５の擬似太陽光照射下で動作特性を測定した結果、短絡電流密度１２．６ｍＡ／ｃｍ2、開放電圧値２．１Ｖ、ＦＦ０．６５、変換効率５．７％であった。
【０１０９】
（実施例６）
図４に記載したように、隣接する太陽電池の接続方法を並列接続したこと以外は、実施例２に準じて作製した。ただし、第二導電層の触媒層と集電体に、白金のみを用いてスパッタリングにより形成した。また、モジュールの外部電極取り出しは、第一導電層４１２、４２２、４４２及び第二導電層４１５と４３５はモジュール外部でそれぞれ接続した。
【０１１０】
上記の工程によって作製した太陽電池モジュールを、実施例１同様、ＡＭ１．５の擬似太陽光照射下で動作特性を測定した結果、短絡電流密度１２．０ｍＡ／ｃｍ2、開放電圧値０．６９Ｖ、ＦＦ０．６５、変換効率５．４％であった。
【０１１１】
（実施例７）
図５に記載したように、隣接する太陽電池の接続方法を並列接続したこと以外は、実施例２及び実施例６に準じて作製した。第二導電層を構成する触媒層５１５、５２５、５４５は白金を用いてスパッタリングにより形成した。
【０１１２】
上記の工程によって作製した太陽電池モジュールを、実施例１同様、ＡＭ１．５擬似の太陽光照射下で動作特性を測定した結果、短絡電流密度１２．１ｍＡ／ｃｍ2、開放電圧値０．７０Ｖ、ＦＦ０．６６、変換効率５．６％であった。
【図面の簡単な説明】
【０１１３】
【図１】本発明の色素増感型太陽電池の断面概略図である。
【図２】本発明の色素増感型太陽電池モジュールの断面概略図である。
【図３】本発明の色素増感型太陽電池モジュールの断面概略図である。
【図４】本発明の色素増感型太陽電池モジュールの断面概略図である。
【図５】本発明の色素増感型太陽電池モジュールの断面概略図である。
【図６】従来の色素増感型太陽電池の断面概略図である。
【符号の説明】
【０１１４】
１、２０１、３０１、４０１、５０１  第一支持体
２、２１２、２２２、２３２、３１２、３２２、３３２、４１２、４２２、４４２、５１２、５２２、５３２、５４２  第一導電層
３、６３、２１３、２２３、２３３、３１３、３２３、３３３、４１３、４２３、４３３、４４３、５１３、５２３、５３３、５４３  多孔性光電変換層
４、２１４、２２４、２３４、３１４、３２４、３３４、４１４、４２４、４３４、４４４、５１４、５２４、５３４、５４４  キャリア輸送層
５、２１５、２２５、２３５、３１５、３２５、３３５、４１５、４３５、５１５、５２５、５４５  触媒層
【０１１５】
６、２３６、３３６  集電体
７  第二導電層
８、２０７、３０７、４０７、５０７  第二支持体
６１  透明基板
６２  透明導電膜
６４  多孔性絶縁層
６５  導電層
６６  絶縁層
６７  電気絶縁性液体密閉用トップカバー
６８、６９  端子
【図１】
2005190827.tif 000004
【図２】
2005190827.tif 000005
【図３】
2005190827.tif 000006
【図４】
2005190827.tif 000007
【図５】
2005190827.tif 000008
【図６】
2005190827.tif 000009